(57)【要約】  一対の電極１４，１４の各々の対向面側に、各々１つずつ誘電体１３が設けられている。一対の誘電体１３，１３の間には、原料ガス供給経路とオゾンガス取出経路とが接続された放電空隙２０が形成されている。一対の誘電体１３，１３には、放電空隙２０に面する機能膜１７が設けられている。機能膜１７には、ニオブやタンタル、モリブデン、クロムから選択される１種又は２種以上の金属の第１金属酸化物と、チタン、タングステン、亜鉛、鉄から選択される１種又は２種以上の金属の第２金属酸化物とが含まれている。
2011039971.tif 000002
【特許請求の範囲】
【請求項１】
向い合せに配置された一対の誘電体と、
前記一対の誘電体間に形成される放電空隙と、
前記放電空隙に放電を発生させる少なくとも一対の電極と、
前記放電空隙に原料ガスを供給する原料ガス供給経路と、
前記放電空隙からオゾンガスを取り出すオゾンガス取出経路と、
前記一対の誘電体のうち、少なくともいずれか一方に設けられて前記放電空隙に面する機能膜と、
を備え、
前記機能膜が、
ニオブ、タンタル、モリブデン、クロムから選択される１種又は２種以上の金属の第１金属酸化物と、
チタン、タングステン、亜鉛、鉄から選択される１種又は２種以上の金属の第２金属酸化物と、
を含むオゾンガス発生装置。
【請求項２】
請求項１に記載のオゾンガス発生装置において、
前記機能膜は前記第１金属酸化物と前記第２金属酸化物とで構成されていて、前記機能膜には、モル比で、前記第２金属酸化物を１としたときに前記第１金属酸化物が０．０３〜３０００となる比率で含まれているオゾンガス発生装置。
【請求項３】
請求項２に記載のオゾンガス発生装置において、
前記機能膜が、前記第２金属酸化物の層の上に前記第１金属酸化物の層が積層された積層構造を含むオゾンガス発生装置。
【請求項４】
請求項３に記載のオゾンガス発生装置の製造方法であって、
前記誘電体の上に、スパッタリングにより前記第２金属酸化物を構成する金属の下層膜を形成する第１金属膜形成工程と、
前記下層膜の上に、スパッタリングにより前記第１金属酸化物を構成する金属の上層膜を形成する第２金属膜形成工程と、
前記一対の誘電体を向い合せに配置し、加熱による溶着により前記一対の誘電体を一体に接合する接合工程と、
を含み、
前記接合工程における加熱処理が、酸素含有雰囲気下で行われるオゾンガス発生装置の製造方法。
【発明の詳細な説明】
【技術分野】
【０００１】
本発明は、高純度オゾンガスの生成に適したオゾンガス発生装置及びその製造方法に関する。
【背景技術】
【０００２】
近年、シリコンウエハの洗浄等に用いるために、半導体製造設備でオゾンガス発生装置が多用されつつある。半導体製造設備では、僅かな不純物や異物が混入しても生産性に大きく影響するため、そこで使用されるオゾンガス発生装置も高純度なオゾンガスの生成能力が必要とされる。そのため、原料ガスに高純度の酸素ガス（例えば９９．９％以上）を使用することはもちろん、生成されるオゾンガス中への僅かな不純物の混入でさえも徹底して排除する必要がある。【０００３】
例えば、電極が放電空隙に露出しているとその表面からガス中に不純物が混入するおそれがある。そのため、通常、このようなオゾンガス発生装置の放電セルでは、電極が放電空隙に露出しないよう、アルミナ等の誘電体が電極と放電空隙との間に設けられている。【０００４】
ところが、そのように電極からの不純物の混入を防止し、原料ガスに高純度な酸素ガスを用いて純度を高めると、高濃度なオゾンガスを安定して生成することができないという問題がある（例えば、特許文献１等）。そこで、高純度な酸素ガスに微量の窒素ガス等の触媒ガスを添加することなどが行われているが、そうすると、半導体の製造にとって好ましくない窒素酸化物が副生成物として生成されるため、半導体分野向けのオゾンガス発生装置には適さないという問題がある。【０００５】
そのようなことから、触媒ガスを用いずに高純度な酸素ガスだけで高濃度なオゾンガスを安定して生成できる手段が要望されており、本出願人もこれまでいくつか提案している（特許文献１，２）。【０００６】
例えば、特許文献１では、所定量の酸化チタンを誘電体に加えることを提案した。そうすることで、触媒ガスを含まない高純度の酸素ガスを用いた場合でも、オゾンガスを安定して生成できるようになる。更に、特許文献２では、Ｔｉ（チタン）、Ｗ（タングステン）、Ｓｂ（アンチモン）、Ｍｎ（マンガン）、Ｆｅ（鉄）、Ｃｏ（コバルト）、Ｎｉ（ニッケル）、Ｖ（バナジウム）、Ｚｎ（亜鉛）やこれらの酸化物が有効であることを見出し、これらの粉末を誘電体の表面にガラス系の焼き付け固定剤で固定することを提案した。
【先行技術文献】
【特許文献】
【０００７】
【特許文献１】特許第３７４０２５４号公報
【特許文献２】特開２００８−１５６２１８号公報
【発明の概要】
【発明が解決しようとする課題】
【０００８】
上述した特許文献１や２の手段を用いることにより、原料ガスに高純度な酸素ガスだけを使用しても、ある程度は高濃度オゾンガスを安定して生成することができる。しかし、半導体の高機能化に伴って半導体製造設備に求められる清浄性はより高度になる。それに伴い、そこで使用されるオゾンガス発生装置も、より高度な性能が求められるようになってきている。【０００９】
ところで、本発明者は、誘電体の表面にニオブ等の金属酸化物でできた機能膜を設けることを先に提案している（例えば、特願２００９−２０５００９）。このような機能膜を設けることで、原料ガスに高純度な酸素ガスのみを使用しても、より安定して高濃度なオゾンガスを生成させることができるようになる。【００１０】
しかしながら、ニオブ等の金属酸化物だけでできた機能膜の場合、耐久性を調べるために１０００時間以上の過酷な連続運転を続けると、僅かではあるがオゾンガスの生成濃度が徐々に低下する傾向が認められた。酸化チタン単体の場合でも同様の傾向が認められた。【００１１】
そこで、本発明の目的は、原料ガスに高純度な酸素ガスだけを使用しても、より安定的に高濃度オゾンガスが生成でき、耐久性にも優れるオゾンガス発生装置を提供することにある。
【課題を解決するための手段】
【００１２】
上記目的を達成するために、本発明のオゾンガス発生装置では、誘電体に、ニオブ等の特定の第１金属酸化物と、光触媒として機能するチタン等の特定の第２金属酸化物とを含む機能膜を設けた。【００１３】
具体的には、本発明に係るオゾンガス発生装置は、向い合せに配置された一対の誘電体と、前記一対の誘電体間に形成される放電空隙と、前記放電空隙に放電を発生させる少なくとも一対の電極と、前記放電空隙に原料ガスを供給する原料ガス供給経路と、前記放電空隙からオゾンガスを取り出すオゾンガス取出経路と、前記一対の誘電体のうち、少なくともいずれか一方に設けられて前記放電空隙に面する機能膜とを備えている。【００１４】
そして、前記機能膜が、ニオブ、タンタル、モリブデン、クロムから選択される１種又は２種以上の金属の第１金属酸化物と、チタン、タングステン、亜鉛、鉄から選択される１種又は２種以上の金属の第２金属酸化物とを含むように構成されている。【００１５】
なお、放電の方式は無声放電でも沿面放電でもよい。電極は一対あれば足りるが、それ以上あってもよく、その数は必要に応じて適宜設定することができる。【００１６】
係る構成のオゾンガス発生装置によれば、原料ガスが供給され、そして、一対の電極によって電圧が印加されて放電が発生する、放電空隙に面してニオブ等の特定の第１金属酸化物とチタン等の特定の第２金属酸化物とを含む機能膜が設けられているので（第１金属酸化物及び第２金属酸化物を合わせて複合金属酸化物ともいう）、放電により原料ガスからオゾンガスが生成される際に、複合金属酸化物を効果的に作用させることができる。【００１７】
そして、そのように複合金属酸化物を作用させると、詳しいメカニズムはわからないが、原料ガスに高純度な酸素ガスのみを使用しても、安定して高濃度なオゾンガスを生成させることができる。加えて、１０００時間以上の過酷な連続運転を続けてもオゾンガスの生成濃度がほとんど変わらず、初期のオゾンガスの生成濃度を保持できるようになる。【００１８】
より具体的には、前記機能膜を前記第１金属酸化物と前記第２金属酸化物とで構成する。そして、前記機能膜には、モル比で、前記第２金属酸化物を１としたときに前記第１金属酸化物が０．０３〜３０００となる比率で含まれているようにすればよい。【００１９】
そうすれば、第１金属酸化物と第２金属酸化物とが適切な比率となり、機能膜による特有の作用効果を効果的に発揮させることができる。【００２０】
前記機能膜は、前記第２金属酸化物の層の上に前記第１金属酸化物の層が積層された積層構造を含むようにすることができる。【００２１】
そうすることで、第１金属酸化物の層と第２金属酸化物の層とをそれぞれ個別に形成することができるため、機能膜の全体にわたって品質を均一にすることができ、高性能な機能膜を形成することができる。【００２２】
このような構造のオゾンガス発生装置は、例えば、前記誘電体の上に、スパッタリングにより前記第２金属酸化物を構成する金属の下層膜を形成する第１金属膜形成工程と、前記下層膜の上に、スパッタリングにより前記第１金属酸化物を構成する金属の上層膜を形成する第２金属膜形成工程と、前記一対の誘電体を向い合せに配置し、加熱による溶着により前記一対の誘電体を一体に接合する接合工程と、を含み、前記接合工程における加熱処理が、酸素含有雰囲気下で行われる製造方法を用いて製造すればよい。【００２３】
そうすれば、各金属の各層を精度高く形成することができるので、薄くて高機能な機能膜のベースを形成することができる。そして、誘電体の接合と同時に各金属を酸化して機能膜を形成することができるので、生産性に優れる。
【発明の効果】
【００２４】
以上説明したように、本発明によれば、原料ガスに高純度な酸素ガスだけを使用しても、高濃度なオゾンガスを長期にわたって安定して生成できるようになり、半導体分野に好適で、耐久性に優れたオゾンガス発生装置を提供することができる。
【図面の簡単な説明】
【００２５】
【図１】オゾンガス発生機の概略斜視図である。
【図２】オゾンガス生成部の模式断面図である。
【図３】図２におけるI−I線から見た模式断面図である。
【図４】オゾン濃度の経時変化を表したグラフである。実線は実施例を、破線が比較例を表している。
【図５】機能膜の構成を表した概念図である。
【図６】オゾン濃度とモル比との関係についての試験結果をまとめた表である。
【図７】図６の関係を表したグラフである。
【図８】オゾンガス発生装置の製造工程を示すフローチャートである。
【図９】機能膜の変形例の構成を表した概念図である。
【発明を実施するための形態】
【００２６】
以下、本発明の実施形態を図面に基づいて詳細に説明する。ただし、以下の説明は、本質的に例示に過ぎず、本発明、その適用物あるいはその用途を制限するものではない。
【００２７】
（オゾンガス発生装置の構成）
図１に、本発明を適用したオゾン発生機１（オゾンガス発生装置）を示す。このオゾン発生機１は、半導体分野向けの機種であり、高純度なオゾンガスを安定して生成できるように構成されている。オゾン発生機１には、原料ガス供給部２（原料ガス供給経路）やオゾンガス生成部３、オゾンガス取出部４（オゾンガス取出経路）などが備えられている。更に、オゾン発生機１には、これらを駆動制御する駆動制御部や操作部なども備えられている（図示せず）。
【００２８】
このオゾン発生機１では、原料ガス供給部２からオゾンガス生成部３に原料ガスが供給され、オゾンガス生成部３において原料ガスからオゾンガスが生成される。生成されたオゾンガスはオゾンガス取出部４を経由してオゾン発生機１の外部に取り出される。例えば、半導体製造設備では、このオゾン発生機１から取り出されるオゾンガスを純水に溶解させてオゾン水を生成し、シリコンウエハの洗浄等に用いられる。
【００２９】
原料ガス供給部２には、原料ガス供給配管等が設けられている（図示せず）。原料ガス供給配管の一端は、原料ガスの供給源に連通し、他端はオゾンガス生成部３に連通している。この原料ガス供給配管には、例えばステンレス等の金属やフッ素樹脂など、不純物が混入し難い素材が用いられている。オゾンガス取出部４にも、これと同様にオゾンガス取出配管が設けられている。なお、原料ガスには高純度の酸素ガス（９９．９％以上）が用いられ、原料ガスへの窒素ガス等の触媒ガスの添加は行われない。
【００３０】
図２に、このオゾン発生機１の主要部であるオゾンガス生成部３を模式的に示す。同図に示すように、オゾンガス生成部３には放電セル１１が備えられていて、この放電セル１１に高周波高圧電源１２が接続されている。放電セル１１には、誘電体１３や電極１４、区画壁１５、接合層１６（溶融部材）、機能膜１７などが備えられている。
【００３１】
誘電体１３は、図３にも示すように、高純度のアルミナを焼成して矩形に形成された板状の部材である。誘電体１３の板厚は、例えば０．０５〜１ｍｍであり、安定した性能を得るには０．１〜０．３ｍｍとするのが好ましい。誘電体１３の平行な一方の両縁部には、それぞれ、各縁に沿って延びる帯状のガス流路１８，１８が貫通形成されている。これらガス流路１８，１８のうち一方のガス流路１８は、原料ガス供給部２に連通して原料ガス供給経路の一部を構成している（原料ガス流入口１８ａ）。その他方のガス流路１８は、オゾンガス取出部４に連通してオゾンガス取出経路の一部を構成している（オゾンガス流出口１８ｂ）。
【００３２】
また、誘電体１３の平行な他方の両縁部にも、それぞれ、各縁に沿って延びる帯状の冷媒流路１９，１９が貫通形成されている。これら冷媒流路１９には放電セル１１を冷却するための冷媒が流通される。誘電体１３は、１つの放電セル１１に対して２枚一組で用いられ、向い合せにして、間に僅かな隙間（ギャップ）を介して略平行に配置されている。なお、本実施形態では便宜上、基本構造を示すために１つの放電セル１１を示しているが、放電セル１１は１つに限らず複数設けてあってもよい。
【００３３】
本実施形態の放電セル１１は、無声放電方式を採用している。外側に向く各誘電体１３の背面には、それぞれ、誘電体１３よりも縦横幅がひとまわり小さく形成された膜状の電極１４，１４が互いに対向するように設けられている。これら電極１４，１４のうち一方電極１４は高周波高圧電源１２の一方の端子側に電気的に接続されている（高圧電極）。他方の電極１４は、接地されている高周波高圧電源１２の他方の端子側に電気的に接続されている（低圧電極）。
【００３４】
各誘電体１３の互いに向い合う対向面１３ａには、ガラス系素材からなる区画壁１５が設けられている。区画壁１５は、誘電体１３の対向面１３ａの上に積層されていて、対向面１３ａを囲むようにその周辺部に設けられる囲繞部１５ａと、囲繞部１５ａの内側に複数設けられる線状のリブ部１５ｂとを有している。各リブ部１５ｂは原料ガス流入口１８ａからオゾンガス流出口１８ｂに向かって延びるように設けられ、互いに隣接するリブ部１５ｂ，１５ｂどうしは所定の間隔を隔てて略平行に配置されている。
【００３５】
各誘電体１３に設けられた区画壁１５の上端部は、互いに突き合わせた状態で間に接合層１６を介して一体に接合されている。接合層１６は区画壁１５と同質のガラス系素材からなる。こうして接合された一対の誘電体１３，１３の間には、周りが区画壁１５で区画された複数の帯状の放電空隙２０，２０，…が形成されている。放電空隙２０のギャップ寸法（対向面１３ａに直交する方向の寸法）は、２００μｍ以下に設定されている。なお、この隙間寸法は小さい方が好ましく、例えば５０μｍ以下に設定するのが好ましい。
【００３６】
放電空隙２０を区画している誘電体１３の対向面１３ａの上には機能膜１７が形成されている。具体的には、区画壁１５で複数区画された帯状の対向面１３ａを被覆するように機能膜１７が形成されている。このオゾン発生機１では、原料ガスに高純度な酸素ガスだけを用いて高濃度なオゾンガスを長期にわたって安定して生成できるように機能膜１７に工夫が凝らされている。
【００３７】
具体的には、この機能膜１７には、触媒機能を有する特定の金属酸化物（第１金属酸化物）と、光触媒機能を有する特定の金属酸化物（第２金属酸化物）とが含まれている（これら両者を合わせて複合金属酸化物ともいう）。
【００３８】
ここでいう第１金属酸化物としては、ニオブ（Ｎｂ）やタンタル（Ｔａ）、モリブデン（Ｍｏ）、クロム（Ｃｒ）の金属酸化物、すなわち、酸化ニオブ、酸化タンタル、酸化モリブデン、酸化クロムを用いることができる。第１金属酸化物は、各金属酸化物のいずれか１種であってもよいし、各金属酸化物のいずれか２種以上を混合したものであってもよい。また、ここでいう第２金属酸化物としては、チタン（Ｔｉ）やタングステン（Ｗ）、亜鉛（Ｚｎ）、鉄（Ｆｅ）の金属酸化物、すなわち、酸化チタン、酸化タングステン、酸化亜鉛、酸化鉄を用いることができる。第２金属酸化物の場合も、各金属酸化物のいずれか１種であってもよいし、各金属酸化物のいずれか２種以上を混合したものであってもよい。
【００３９】
これまでにもいくつか有効な素材を提案しているように、本発明者は、高純度で高濃度なオゾンガスを安定して生成するべく、触媒効果を発揮する機能素材を求めて研究開発を行っている。例えば、チタンやニオブ、タンタル、モリブデン、クロムの金属酸化物に、オゾンガスの生成に対して優れた触媒効果が得られることを見出している。
【００４０】
ところが、これらチタンやニオブ等の金属酸化物を単独で用いた場合、原因はわからないが、耐久性を調べるために１０００時間を超える過酷な長期間連続運転を行うと、僅かではあるがオゾンガスの生成濃度（最高到達濃度）が徐々に低下する傾向が認められた。そこで、このような現象を改善すべく検討を試みた結果、ニオブ等の金属酸化物と光触媒機能を有するチタン等の金属酸化物とを所定の比率で組み合わせることにより、上述したオゾンガスの生成濃度の低下が抑制されることを見出した。
【００４１】
図４に、オゾン発生機を長時間連続運転した場合におけるオゾンガスの生成濃度の経時変化の一例を示す。同図中、実線は、機能膜に複合金属酸化物（具体的には、Ｎｂ２Ｏ５とＴｉＯ２）が含まれている場合を表しており（実施例）、破線は、機能膜に金属酸化物（具体的には、Ｎｂ２Ｏ５）が単独で含まれている場合を表している（比較例）。横軸は経過時間（ｈ）であり、縦軸はオゾンガスの生成濃度（ｇ／ｍ３（Ｎ））である。
【００４２】
同図に示すように、比較例では、連続運転開始から１０００時間を超えるとオゾンガスの生成濃度が徐々に低下したが、実施例では、１０００時間を優に超えても当初のオゾンガスの生成濃度とほとんど変わらず、３００ｇ／ｍ３を超える所定の高濃度が保持されていた。従って、機能膜に複合金属酸化物を含ませることで、オゾン発生機の耐久性を向上させることが可能になる。
【００４３】
そこで、本実施形態では、第２金属酸化物を構成するチタン等の金属の層の上に第１金属酸化物を構成するニオブ等の金属の層を積層し、酸素含有雰囲気下で加熱して、機能膜１７の全体が複合金属酸化物で構成されるようにしている。
【００４４】
図５に、機能膜１７の概念図を示す。同図に示すように、本実施形態の機能膜１７は、主に酸化チタン等の第２金属酸化物からなる下層１７ａと、主に酸化ニオブ等の第１金属酸化物からなる上層１７ｂとで構成されている。ただし、上層１７ａと下層１７ｂとは完全に分かれた積層構造にはなっておらず、加熱による酸化の過程で、下層１７ａの酸化チタン等の一部は上層１７ｂの表面に露出しているものと推測される。
【００４５】
機能膜には、モル比で、第２金属酸化物を１としたときに第１金属酸化物が０．０３〜３０００となる比率で含まれるように設定するのが好ましい。、換言すれば、第２金属酸化物のモル数を１としたときに、第１金属酸化物のモル数が０．０３〜３０００の範囲内となる比率で第１金属酸化物と第２金属酸化物とが機能膜に含まれるように設定するのが好ましい。このような比率に設定することで、第１金属酸化物と第２金属酸化物とを適切な比率で含ませることができ、機能膜による特有の作用効果を効果的に発揮させることができる。
【００４６】
図６、図７に、モル比（第１金属酸化物／第２金属酸化物）と安定時のオゾン濃度との関係について調べた試験結果の一例を示す。なお、本試験は酸化ニオブ（Ｎｂ２Ｏ５：第１金属酸化物）と酸化チタン（ＴｉＯ２：第２金属酸化物）とによるものである。これらに示すように、モル比が０．０３を下回るとオゾン濃度は大きく低下する傾向が認められた。モル比０．１〜１付近にピークがあり、ピークからモル比が大きくなるにつれてオゾン濃度は逓減したがモル比３０００でも２００ｇ／ｍ３以上のオゾン濃度が維持されていた。特に、モル比０．１〜１０の範囲では、３００ｇ／ｍ３以上の高いオゾン濃度が保持されていた。
【００４７】
酸化タングステンや酸化亜鉛、酸化鉄も、酸化チタンと同様の傾向が認められた。ただし、ピークでのオゾン濃度は、酸化チタンの場合は約３４０ｇ／ｍ３であったのに対し、酸化タングステン（ＷＯ３）の場合は約３００ｇ／ｍ３であり、酸化亜鉛（ＺｎＯ）の場合は約２２０ｇ／ｍ３であり、酸化鉄（Ｆｅ２Ｏ３）の場合は約２５０ｇ／ｍ３であった。
【００４８】
本実施形態のように、第１金属酸化物と第２金属酸化物とを積層して機能膜１７を形成する場合には、機能膜１７の厚み（総厚）を１としたとき、第２金属酸化物の膜厚が０．１〜０．６の範囲内となるように設定するのが好ましい。第２金属酸化物の膜厚が０．１を下回ると、生産時のばらつき等の影響により、量産時に第２金属酸化物の膜厚が不足して所定の性能が得られない不良品の発生を招くおそれがある。一方、第２金属酸化物の膜厚が０．６を上回ると、第１金属酸化物の膜厚が薄くなり過ぎてこれら特有の触媒機能が損なわれるおそれがある。
【００４９】
機能膜１７の厚み（総厚）は０．１〜１０μｍの範囲で設定するのが好ましく、１μｍ等、０．５〜１．５μｍの範囲で設定するのが特に好ましい。０．１μｍを下回ると、成膜時のばらつきによって適正な性能が発揮できないおそれがある。一方、１０μｍを上回ると、下層１７ａの第２金属酸化物による作用が得られないおそれがある。
【００５０】
このように構成された放電セル１１の放電空隙２０には、原料ガス供給部２から原料ガス流入口１８ａを通じて高純度な酸素ガスが供給される。そして、一対の電極１４，１４の間に高電圧が印加されると、放電空隙２０内には無声放電が発生する。この無声放電と、放電空隙２０に面する機能膜１７との作用によって、放電空隙２０内には濃度の安定したオゾンガスが生成され、オゾンガス流出口１８ｂからオゾンガス取出部４を経由して高純度なオゾンガスがオゾン発生機１の外側に送出される。
【００５１】
（オゾンガス発生装置の製造方法）
オゾン発生機１の主要部である放電セル１１については、例えば、次のような第１及び第２の金属膜形成工程と、接合工程とを含む製造方法を用いることで容易に製造することができる（図８参照）。
【００５２】
まず、誘電体１３に対して第２金属酸化物を構成するチタン等の金属の膜（下層膜）をスパッタリングにより形成する（第１金属膜形成工程：Ｓ１）。具体的には、誘電体１３の対向面１３ａ側に区画壁１５を形成した後、マスク等を用いてその所定部分に所定量のチタン等の金属の膜を形成する。
【００５３】
続いて、下層膜と同様に処理して、下層膜の上に重ねるように、第１金属酸化物を構成するニオブ等の金属を所定量用いて膜（上層膜）を形成し、積層された金属膜（積層金属膜）を形成する（第２金属膜形成工程：Ｓ２）。このように、スパッタリングを繰り返して膜を積層することで、薄い積層金属膜であっても比較的容易に精度高く形成することができる。その結果、ギャップ寸法をより小さく設定できるため、より高濃度なオゾンガスを安定して生成できる利点がある。
【００５４】
なお、区画壁１５については、誘電体１３に対してガラス系の素材を塗布、焼成することにより形成することができる。具体的には、スクリーン印刷により、ガラス系素材のペーストを誘電体１３の対向面１３ａの所定部分に塗布する。その後、ガラス系素材が溶融する８００℃以上の所定温度で所定時間焼成し、冷却固化させる。この塗布、焼成の処理を繰り返し行って積層された区画壁１５を形成してもよい。
【００５５】
次に、溶融部材を介して一対の誘電体１３を向い合せに配置した後、加熱して一対の誘電体１３，１３を一体に接合する（接合工程：Ｓ３）。溶融部材には、例えば、区画壁１５と同質のガラス系素材のペーストを用いることができる。具体的には、各誘電体１３の対向面１３ａに設けた区画壁１５の上端部に溶融部材を塗布し、区画壁１５の上端部どうしを密着させる。そうして、溶着部材が溶融する８００℃以上の所定温度に加熱し、所定時間焼成する。
【００５６】
このとき、酸素を含有する雰囲気下で焼成を行い、加熱条件を調整して積層金属膜の全体が酸化されるように設定する（機能膜形成工程）。そのようにすれば、焼成後に冷却すると、溶融部材は固化して接合層１６を形成し、一対の誘電体１３，１３は一体に接合される。積層金属膜は酸化されて、そのほぼ全体が複合金属酸化物で形成された機能膜１７となる。すなわち、誘電体１３の接合と同時に機能膜１７を形成することができるので、工数が削減でき、生産性に優れる。
【００５７】
なお、本発明にかかるオゾンガス発生装置は、前記の実施の形態に限定されず、それ以外の種々の構成をも包含する。
【００５８】
例えば、図９に示すように、第１金属酸化物を構成するニオブ等の金属の微粒子、又は酸化ニオブ等の第１金属酸化物の微粒子１７ｄを、第２金属酸化物を構成するチタン等の金属の微粒子又は酸化チタン等の第２金属酸化物の微粒子１７ｅとともに、所定の比率でガラス系素材のペースト１７ｃに混合してスクリーン印刷により塗布し、焼成することにより機能膜１７を形成することもできる。また、スパッタリング時に酸素ガスを導入して、誘電体１３に金属酸化物からなる機能膜１７を直接形成してもよい。
【００５９】
その他、機能膜１７は誘電体１３の一方のみに設けてもあってもよい。区画壁１５をいずれか一方の誘電体１３にのみ形成し、他方の誘電体１３に溶融部材を介して直接溶着するようにしてあってもよい。放電方式は、無声放電に限らず沿面放電を採用することもできる。オゾンガス発生装置は、単体で使用する形態に限らず、例えば、オゾン水製造装置に組み込むような部品形態で使用してもよい。
【符号の説明】
【００６０】
１  オゾン発生機（オゾンガス発生装置）
２  原料ガス供給部（原料ガス供給経路）
３  オゾンガス生成部
４  オゾンガス取出部（オゾンガス取出経路）
１１  放電セル
１２  高周波高圧電源
１３  誘電体
１３ａ  対向面
１４  電極
１５  区画壁
１６  接合層（溶融部材）
１７  機能膜
１７ａ  下層
１７ｂ  上層
２０  放電空隙
【図１】
2011039971.tif 000003
【図２】
2011039971.tif 000004
【図３】
2011039971.tif 000005
【図４】
2011039971.tif 000006
【図５】
2011039971.tif 000007
【図６】
2011039971.tif 000008
【図７】
2011039971.tif 000009
【図８】
2011039971.tif 000010
【図９】
2011039971.tif 000011
【国際調査報告】
2011039971.tif 000012
2011039971.tif 000013
2011039971.tif 000014
2011039971.tif 000015